(57)【特許請求の範囲】
【請求項１】
ポリエチレンないしエチレン系共重合体（以後、エチレン（共）重合体という）からなる内層と外層と、
バリア樹脂からなる中間層とからなり、かつ内外層にはアンチブロッキング剤と界面活性剤が含まれてなり内層および外層に含まれるアンチブロッキング剤量が、各々6500ppm以上にあり、界面活性剤が、1000〜8000ppmの範囲で含まれてなり、
該中間層の厚さが、0.8〜5.0μmの範囲にあり、全層厚みが10〜30μmの範囲にあり、共押出インフレーションで製造されたものであり、底部が溶着されて封されてなる悪臭物封止袋であり、
使用する場合に、溶着されていない開口部を結び合わせて、内容物を封止することを特徴とする悪臭物封止袋。
【請求項２】
前記エチレン（共）重合体が、直鎖状低密度ポリエチレン（ＬＬＤＰＥ）であることを特徴とする請求項１に記載の悪臭物封止袋。
【請求項３】
バリア樹脂が、ポリアミド、エチレン−ビニルアルコール共重合体（EVOH）、ポリブチレンテレフタレートから選ばれる少なくとも1種からなることを特徴とする請求項１または２に記載の悪臭物封止袋。
【請求項４】
バリア樹脂が、非晶性ポリアミドを70重量％以上含有するポリアミドであることを特徴とする請求項３に記載の悪臭物封止袋。
【請求項５】
アンチブロッキング剤が、ゼオライト、タルク、カオリン、シリカ、炭酸カルシウム、ガラス粉末から選ばれる少なくとも1種であることを特徴とする請求項1に記載の悪臭物封止袋。
【請求項６】
前記中間層に脂肪族ポリアミドまたはポリオレフィンを含むことを特徴とする請求項４に記載の悪臭物封止袋。
【請求項７】
中間層が、接着性樹脂層を介して前記内層・外層と接合されていることを特徴とする請求項１に記載の悪臭物封止袋。
【請求項８】
界面活性剤が、アルキルスルホン酸塩、アルキルベンゼンスルホン酸塩、アルキルホスフェート、テトラアルキルアンモニウム塩、トリアルキルベンジルアンモニウム塩、グリセリン脂肪酸エステル、ポリオキシアルキレンアルキルエーテル、ポリオキシエチレンアルキルフェニルエーテル、N,N-ビス（２−ヒドロキシエチル）アルキルアミン［アルキルジエタノールアミン］、N-2-ヒドロキシエチル-N-2-ヒドロキシアルキルアミン［ヒドロキシアルキルモノエタノールアミン］、ポリオキシエチレンアルキルアミン、ポリオキシエチレンアルキルアミン脂肪酸エステル、アルキルジエタノールマイド、アルキルベタイン、アルキルイミダゾリウムベタインから選ばれる少なくとも1種であることを特徴とする請求項１に記載の悪臭物封止袋。
【請求項９】
ポリエチレンないしエチレン系共重合体（以後、エチレン（共）重合体という）からなる内層と外層と、
バリア樹脂からなる中間層とからなり、
内外層にはアンチブロッキング剤と界面活性剤が含まれてなり、
内層および外層に含まれるアンチブロッキング剤量が、各々6500ppm以上にあり、界面活性剤が、1000〜8000ppmの範囲で含まれてなり、
該中間層の厚さが、0.8〜5.0μmの範囲にあり、全層厚みが10〜30μmの範囲にあり、共押出インフレーションで製造されたものであり、底部が溶着されて封されてなる悪臭物封止袋内部に、
悪臭物を収納し、
封止袋の溶着されていない開口部を結び合わせて、内容物を封止することを特徴とする家庭用悪臭物の廃棄方法。
【発明の詳細な説明】
【技術分野】
【０００１】
本発明は、少なくとも、バリア樹脂からなる層とポリエチレン層とからなり、使用済みの紙オムツやペットの糞、生ごみ、その他悪臭物などを収納し結んで使用する悪臭防止袋に関する。
【背景技術】
【０００２】
従来から例えば赤ちゃんや幼児、寝たきり老人の紙オムツや紙パンツを取り換えたときに、汚物で汚れた紙オムツ等は、ビニール袋に入れたり新聞紙で包んだりして廃棄している。【０００３】
しかしながら、紙オムツ等の廃棄する汚れた物をビニール袋に入れたり新聞紙で包んだだけでは、嫌な臭いが辺りに漂って周囲環境を悪くする。【０００４】
さらに、夜間におむつ交換する場合、大きな音を立てると、就寝中の同居人や同室者の睡眠を邪魔してしまう場合があった。とくに、市販の防臭袋や消臭袋の中には、口を閉じる際に、摩擦音が大きいものが多い。また、縛って口を結ぶ際に、密閉して縛る事が難しく、袋が硬い場合や滑りが悪い場合には、結び難かったり、結び目が密閉されずに、結び目から臭いがもれてしまうなどの問題点もあった。【０００５】
このような使用済み排泄物処理具用の廃棄袋としては、特開2005-67857号公報（特許文献１）が知られている。特許文献１には、低密度ポリエチレンの外層と、高密度ポリエチレンの内層とからなる積層フィルムを用いた廃棄袋が提案されている。【０００６】
また、本願出願人も、便臭遮断フィルムとして、特開2006-281651号公報（特許文献２）にて、非晶性ポリアミドを７０重量％以上含有する非晶性ポリアミド層（Ａ）とポリオレフィン層（Ｂ）および／または接着性樹脂層（Ｃ）とからなり、必要に応じて上記脂肪族ポリアミド層（Ｄ）を有するものを提案している。【０００７】
なお、ポリエチレンフィルムは便臭に対する遮断性が劣るため、ポリエチレンフィルムを使用した排泄物の処理、廃棄用バッグは便臭が漂い、使用者や周辺の人々に不快感を与えるので、より優れた便臭遮断性能をもつ排泄物の処理、廃棄用フィルム（便臭遮断フィルム）が求められていた。プラスチックフィルムに臭気遮断性を付与するためには、臭気遮断性能に優れた樹脂とされているエチレン−ビニルアルコール共重合体、ポリ塩化ビニリデン、などを含む多層フィルムが好適であると従来から考えられてきた。これらの樹脂の中で臭気遮断性能に優れた樹脂としてポリ塩化ビニリデンであるが、排泄物を処理、廃棄した使用済みのバッグ等は焼却処理されることが多く、塩化ビニリデン系樹脂からなる多層フィルムは、焼却の際にダイオキシンが発生する可能性があり、環境影響の面から好ましくない。一方、エチレン−ビニルアルコール共重合体は非塩素系の樹脂であり環境影響面では好適である。しかしながら、樹脂の臭気遮断性は対象臭気によって大きく異なっており、エチレン−ビニルアルコール共重合体からなる多層フィルムは、塩化ビニリデン系樹脂からなる多層フィルムに比べて便臭遮断性能の面では著しく劣っている。【０００８】
また非晶性ナイロンの様々な特性に着目して、非晶性ナイロンを含む多層フィルムが開発されてきた。しかしながら、これら多層フィルムでは、成形性改良、ラベル性改良、カール防止などを主眼として非晶性ナイロンを用いており、臭気遮断性能、特に便臭遮断性能は充分なレベルに達していない。また、特開2002-347188号公報（特許文献３）には、ポリエチレン系共重合体とアモルファスポリアミド樹脂との混合物を、Ａ（ポリエチレン）／Ｂ(混合物)／Ａとなるように積層した造孔術用袋（ストーマ用装具）が開示されている。この特許文献３はあらかじめストーマに装着された袋体であり、本発明のように結んで使用する悪臭封止袋とは全く問題点が異なる。
【先行技術文献】
【特許文献】
【０００９】
【特許文献１】特開２００５−０６７８５７号公報
【特許文献２】特開２００６−２８１６５１号公報
【特許文献３】特開２００２−３４７１８８号公報
【発明の概要】
【発明が解決しようとする課題】
【００１０】
本発明は、上記のような従来技術に伴う問題を解決しようとするものであって、悪臭物とりわけ大便が発する臭気(便臭)を遮断する便臭遮断性能を有するとともに、摺れた際の音が少なく、また、口を結ぶのが容易で堅く縛れる悪臭封止袋を提供することを目的としている。
【課題を解決するための手段】
【００１１】
本発明の構成は以下の通りである。
［１］ ポリエチレンないしエチレン系共重合体（以後、エチレン（共）重合体という）
からなる内層と外層と、
バリア樹脂からなる中間層とからなり、
内外層にはアンチブロッキング剤と界面活性剤が含まれてなり、
内層および外層に含まれるアンチブロッキング剤量が、各々6500ppm以上にあり、界面活性剤が、1000〜8000ppmの範囲で含まれてなり、
該中間層の厚さが、0.8〜5.0μmの範囲にあり、全層厚みが10〜30μmの範囲にあり、共押出インフレーションで製造されたものであり、底部が溶着されて封されてなる悪臭物封止袋であり、
使用する場合に、溶着されていない開口部を結び合わせて、内容物を封止することを特徴とする悪臭物封止袋。
［２］前記エチレン（共）重合体が、直鎖状低密度ポリエチレン（ＬＬＤＰＥ）である［１］の悪臭物封止袋。
［３］バリア樹脂が、ポリアミド、エチレン−ビニルアルコール共重合体（EVOH）、ポリブチレンテレフタレートから選ばれる少なくとも1種からなる［１］または［２］の悪臭物封止袋。
［４］バリア樹脂が、非晶性ポリアミドを70重量％以上含有するポリアミドである［３］に記載の悪臭物封止袋。
［５］アンチブロッキング剤が、ゼオライト、タルク、カオリン、シリカ、炭酸カルシウム、ガラス粉末から選ばれる少なくとも1種である［１］の悪臭物封止袋。
［６］前記中間層に脂肪族ポリアミドまたはポリオレフィンを含む［４］の悪臭物封止袋。
［７］中間層が、接着性樹脂層を介して前記内層・外層と接合されている［１］の悪臭物封止袋。
［８］界面活性剤が、アルキルスルホン酸塩、アルキルベンゼンスルホン酸塩、アルキルホスフェート、テトラアルキルアンモニウム塩、トリアルキルベンジルアンモニウム塩、グリセリン脂肪酸エステル、ポリオキシアルキレンアルキルエーテル、ポリオキシエチレンアルキルフェニルエーテル、N,N-ビス（２−ヒドロキシエチル）アルキルアミン［アルキルジエタノールアミン］、N-2-ヒドロキシエチル-N-2-ヒドロキシアルキルアミン［ヒドロキシアルキルモノエタノールアミン］、ポリオキシエチレンアルキルアミン、ポリオキシエチレンアルキルアミン脂肪酸エステル、アルキルジエタノールマイド、アルキルベタイン、アルキルイミダゾリウムベタインから選ばれる少なくとも1種である［１］の悪臭物封止袋。
［９］ポリエチレンないしエチレン系共重合体（以後、エチレン（共）重合体という）からなる内層と外層と、
バリア樹脂からなる中間層とからなり、
内外層にはアンチブロッキング剤と界面活性剤が含まれてなり、
内層および外層に含まれるアンチブロッキング剤量が、各々6500ppm以上にあり、界面活性剤が、1000〜8000ppmの範囲で含まれてなり、
該中間層の厚さが、0.8〜5.0μmの範囲にあり、全層厚みが10〜30μmの範囲にあり、共押出インフレーションで製造されたものであり、底部が溶着されて封されてなる悪臭物封止袋内部に、
悪臭物を収納し、
封止袋の溶着されていない開口部を結び合わせて、内容物を封止することを特徴とする家庭用悪臭物の廃棄方法。
【発明の効果】
【００１２】
本発明に係る悪臭物封止袋は、使用済みの紙オムツやペットの糞、生ごみ、その他悪臭物などを収納する際に、容易に結ぶことが可能であり、結び目の密閉性が高い。このため、一度収納した悪臭物の臭いがもれ出ることもないので、周囲の人々の不快感を低減することができる。また、結ぶときの音も小さいので、夜間や大人数のいる環境でも、他人に気付かれずに悪臭物を封止できる。
【発明を実施するための形態】
【００１３】
以下本発明について具体的に説明するが、本発明はこれらに限定的に解釈されるべきでなく、目的に応じて、適宜応用することが可能である。
【００１４】
本発明の悪臭物封止袋は、特定の多層フィルムから構成され、溶着されていない開口部を結び合わせて、内容物を封止して、使用される。
【００１５】
本発明に適用可能な悪臭物としては、大便の他に、腐乱物、異臭を放つ食物（ドリアンやクサヤなど）などが挙げられる。
封止袋構成
本発明の封止袋は、ポリエチレンないしエチレン系共重合体（以後、エチレン（共）重合体という）からなる内層と外層と、バリア樹脂からなる中間層とからなる。
【００１６】
内外層：
外層および内層は、ポリエチレンないしエチレン系共重合体から構成される。
【００１７】
ポリエチレンとしては、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）などが挙げられる。
【００１８】
エチレン系共重合体としては、エチレンと他のα-オレフィンとの共重合体、エチレンと酢酸ビニルとの共重合体（ＥＶＡ）、エチレンとメタクリル酸との共重合体（ＥＭＭＡ）などが挙げられる。
【００１９】
本発明では、ポリエチレンを使用することが好ましい。ポリエチレンは、他のポリオレフィンよりも、やわらかく、加工もしやすく、ヒートシール性、強度、触感、柔軟性に優れている。特に、メタロセン触媒により重合された密度が０．８９〜０．９３g/cm3の直鎖状低密度ポリエチレンが好ましく用いられる。
【００２０】
本発明では内外層がLLDPEである。この組み合わせを採用することで、袋の強度を高くすることができる。
【００２１】
かつ内外層にはアンチブロッキング剤と界面活性剤が含まれている。
【００２２】
内層および外層に含まれるアンチブロッキング剤量が、各々6500ppm以上含まれている。内層および外層に含まれるアンチブロッキング剤量は、好ましくは、10000ppm以上である。なお、内層と外層に含まれるアンチブロッキング剤およびその量は同一であっても異なるものであってもよく、内層が所定の範囲にあれば、外層は前記範囲を外れるものであってもよい。好ましくは双方が前記範囲にあるものである。
【００２３】
内層のアンチブロッキング剤の使用量が少ないと、袋の開口性が劣ることがある。また、アンチブロッキング剤を多くすると、逆に、袋の開口性は良くなるものの、結んだ部分の密閉性が悪くなることがあるが、帯電防止剤を添加しているので、アンチブロッキング剤が多くても密閉性は改善され、結果として、アンチブロッキング剤の量を多くできるので、密閉性と開口性を両立することが可能となる。
【００２４】
アンチブロッキング剤としては、ゼオライト、タルク、カオリン、シリカ、炭酸カルシウム、ガラス粉末、アルミナ（水酸化アルミニウム）、ハイドロタルサイト、タルクなどの無機系アンチブロッキング剤、グリセリン脂肪酸エステルモノグリセライド、グリセリン脂肪酸エステルアセチル化モノグリセライド、グリセリン脂肪酸エステル有機酸モノグリセライド、グリセリン脂肪酸エステル中鎖脂肪酸トリグリセライド、ポリグリセリン脂肪酸エステル、ソルビタン脂肪酸エステル、プロピレングリコール脂肪酸エステル、特殊脂肪酸エステル、高級アルコール脂肪酸エステル、エチレンオキサイド付加物ポリオキシエチレン アルキルエーテル、エチレンオキサイド付加物ポリオキシエチレン ソルビタン脂肪酸エステル、エチレンオキサイド付加物ポリオキシエチレン グリセリン脂肪酸エステルなどの有機系アンチブロッキング剤などが使用できる。
【００２５】
本発明では、これらのなかでも、ゼオライト、タルク、カオリン、シリカ、炭酸カルシウム、ガラス粉末から選ばれる少なくとも1種を使用することが好ましい。
【００２６】
このようなアンチブロッキング剤を含むことで、触感、柔軟性に優れたまま、摺れたときの摩擦音を低減できる。また本発明の層構成を組み合わせることで、絞って縛りやすくできる上、固く縛ることもできる。
【００２７】
アンチブロッキング剤が過剰に含まれていると、強度や伸び性が低下しやすくなる。
【００２８】
また、本発明で、内外層には、界面活性剤が含まれている。界面活性剤は帯電防止剤として機能し、かかる界面活性剤が含まれていると、結んだ時にほどけ難い袋を得ることができ、袋の密閉性をより向上できる。なお本願明細書では、界面活性剤のことを単に「帯電防止剤」と言うこともある。
【００２９】
界面活性剤の使用量は、各層中に1000〜8000ppmの範囲で含まれている。界面活性剤が少ないと、結び目に隙間が多く、ほどけやすくなる。界面活性剤が多すぎると、ブリードアウトしてしまい、袋自体が粉っぽくなる。
【００３０】
界面活性剤としては、カチオン性、アニオン性、両イオン性、非イオン性のものを使用できる。具体的には、アルキルスルホン酸塩、アルキルベンゼンスルホン酸塩、アルキルホスフェート、テトラアルキルアンモニウム塩、トリアルキルベンジルアンモニウム塩、グリセリン脂肪酸エステル、ポリオキシアルキレンアルキルエーテル、ポリオキシエチレンアルキルフェニルエーテル、N,N-ビス（２−ヒドロキシエチル）アルキルアミン［アルキルジエタノールアミン］、N-2-ヒドロキシエチル-N-2-ヒドロキシアルキルアミン［ヒドロキシアルキルモノエタノールアミン］、ポリオキシエチレンアルキルアミン、ポリオキシエチレンアルキルアミン脂肪酸エステル、アルキルジエタノールマイド、アルキルベタイン、アルキルイミダゾリウムベタインなどが挙げられる。
【００３１】
なお、本明細書実施例では、モノグリセリドとアミン系界面活性剤の混合物が使用されている。
【００３２】
内・外層には、さらに除菌剤や消臭剤が含まれていても良い。具体的には、メントール、クレゾール、サリチル酸メチルなどが挙げられる。さらに、各種香料が含まれていてもよい。
【００３３】
また、必要に応じて、顔料や染料などの着色剤、炭酸カルシウム、水酸化マグネシウムなどのフィラーなどが含まれていても良い。
中間層：
中間層は、バリア樹脂から構成される。バリア樹脂として、ガスバリア性があるものであれば特に制限無く採用することが可能である。
【００３４】
バリア樹脂としては、公知のものを使用できる。具体的には、ナイロン（ＮＹ）類、ポリビニルアルコール（ＰＶＡ）、エチレン/ビニルアルコール共重合樹脂（EVOH）、ポリ塩化ビニリデン（PVDC）、ポリブチレンテレフタレート（ＰＢＴ）などが挙げられる。
【００３５】
ＮＹでは、ナイロン６（宇部興産（株）製など）、メタキシレンジアミン/アジピン酸からなるいわゆるＭＸＤナイロン（三菱ガス化学（株）製）などが挙げられる。
【００３６】
ＰＶＡとしては、日本合成化学工業（株）製のものが使用できる。ＥＶＯＨとしても日本合成化学工業（株）やクラレ製のものが使用されるＰＶＤＣとしては、ユニチカ(株)製などが挙げられる。
【００３７】
ＰＢＴとしては三菱エンジニアリングプラスチックス(株)製などを使用できる。
【００３８】
またこれらのバリア樹脂を複合（たとえば積層）してもよい。
【００３９】
これらのバリア樹脂のなかでも、本発明は、ポリアミド、エチレン−ビニルアルコール共重合体（EVOH）、ポリブチレンテレフタレートから選ばれる少なくとも1種からなるものが好ましく、さらに、非晶性ポリアミドからなるものがより好ましい。
【００４０】
非晶性ポリアミド層は、悪臭遮断性能の観点から、非晶性ポリアミドを７０重量％以上、好ましくは８０重量％以上、より好ましくは９０重量％以上、かつ１００重量％以下の量で含有することが好ましく、特に非晶性ポリアミドのみからなることが好ましい。
【００４１】
また、悪臭遮断性能を維持ながら柔軟性を付与するために、中間層に脂肪族ポリアミドまたはポリオレフィンを含んでいてもよく、この場合、３０重量％未満、好ましくは２０重量％未満、より好ましくは１０重量％未満の量で含有してもよい。この範囲で含まれていれば、便臭などに対する遮断性が低下することもなく、また硬さを改善できる。ポリオレフィン類としては旭化成、宇部興産、住友化学、三井化学などの製品を使用することができる。
【００４２】
上記非晶性ポリアミドとしては、実質的に結晶性を示さないポリアミドであれば特に制限されず、具体的には、芳香族ジカルボン酸と脂肪族または脂環式ジアミンとを重縮合した半芳香族ポリアミド；芳香族ジカルボン酸と脂肪族または脂環式ジカルボン酸と脂肪族または脂環式ジアミンとを共重合したポリアミド類；芳香族ジカルボン酸と脂肪族または脂環式ジアミンと環状アミドモノマーとを共重合したポリアミド類などが挙げられる。
【００４３】
芳香族ジカルボン酸としては、テレフタル酸、イソフタル酸などが挙げられる。脂肪族ジアミンとしては、１，６−ヘキサメチレンジアミン、トリメチル−１，６−ヘキサメチレンジアミンなどが挙げられる。脂環族ジアミンとしては、４，４'−ジアミノ−ジシクロヘキシレンメタン、４，４'−ジアミノ−３，３'−ジメチル−ジシクロヘキシレンメタン、４，４'−ジアミノ−ジシクロヘキシレンプロパン、イソホロンジアミンなどが挙げられる。  また、脂肪族ジカルボン酸としては、アジピン酸、セバシン酸、アゼライン酸、ドデカンジカルボン酸などが挙げられる。脂環式ジカルボン酸としては、１，４−シクロヘキサンジカルボン酸などが挙げられる。環状アミドモノマーとしては、ε−カプロラクタム、ω−ラウロラクタムが挙げられる。
【００４４】
上記非晶性ポリアミドのうち、ガラス転移温度が１００℃以上の非晶性ポリアミドが好ましく、特に、１，６−ヘキサメチレンジアミンとテレフタル酸およびイソフタル酸とを重縮合したナイロン６Ｔ／６Ｉが好ましい。
【００４５】
上記脂肪族ポリアミドとしては、環状アミドモノマーの開環重合体、脂肪族ジカルボン酸と脂肪族ジアミンとの重縮合体などが挙げられる。環状アミドモノマー、脂肪族ジカルボン酸、脂肪族ジアミンは、上述したものと同様のものを使用することができる。具体的な脂肪族ポリアミドとしては、ナイロン６、ナイロン６６、ナイロン１２、ナイロン６・１２、及びこれらのナイロンからなる共重合体などが挙げられる。これらのうち、ナイロン６、ナイロン６とナイロン６６との共重合体が好ましい。
【００４６】
本発明では、実質的に、非晶性ポリアミド層のみからなる中間層が望ましい態様であるが、便臭遮断性を高く維持できる範囲であれば、ナイロン６（６ＮＹ）など非晶性ポリアミド以外のポリアミドを少量含むものであってもよい。この場合、ナイロン６などは、２０重量％未満、好ましくは、１５重量％未満、さらに好ましくは１０重量％未満の量で含むものであってもよい。
【００４７】
このような非晶性ポリアミド層を中間層として用いると、便臭遮断性能に優れた廃棄袋を得ることができる。
【００４８】
中間層には、バリア樹脂以外に、添加剤が含まれていてもよい。
【００４９】
中間層と、外層・内層との間には、接着層が形成されていてもよい。
【００５０】
接着層としては、中間層と、外層・内層とを接着できる樹脂であれば特に限定されないが、無水マレイン酸等の酸により変性されたポリオレフィン樹脂が好ましい。酸変性ポリオレフィン樹脂のうち、無水マレイン酸変性ポリエチレンが好ましく、特に、接着性に優れる点で無水マレイン酸変性低密度直鎖状ポリエチレンが好適に用いられる。
【００５１】
さらに、強度を向上させるために、脂肪族ポリアミド層が形成されていてもよい。ここで用いられる脂肪族ポリアミドは、上述した脂肪族ポリアミドと同様のものが挙げられる。このうち、ナイロン６、ナイロン６とナイロン６６との共重合体が好ましく用いられる。接着剤樹脂層を介して接合すると、フィルムの変形による層間剥離が起こりにくい。
【００５２】
上記各層には、必要に応じて公知の脱臭剤を添加することができる。これにより、臭気遮断効果をより向上させることができる。
【００５３】
本発明では中間層の厚さが、0.8〜5.0μmの範囲にあり、好ましくは１〜３μmの厚さにある。このような厚さの薄い中間層であっても、特に非晶性ポリアミド層なるものであれば、優れた便臭遮断性能とともに、優れた柔軟性を有している。
【００５４】
また、悪臭物封止袋全層の厚みとしては、１０〜３０μｍの範囲にある。全層厚が上記下限未満になると袋の強度が低下することがあり、上記上限を超えると袋の柔軟性が低下することがある。この層厚範囲にある袋は、開口部を結び合わせ封止することが可能である。
【００５５】
袋の形状は特に制限されないが、内容物の大きさに合わせて、適宜選択され、またマチ部を設けたり、折り返し部分を設けても良い。
【００５６】
かかる封止袋は、強度が高く、伸び性もあるので、内容物によって袋が破裂してもれ出ることも無い上、ほどけ難く、結び目からもれ出ることもない。一方で、横方向は容易に引き裂くことが可能な易開封性を有する。特に、横方向は、直線カット方向性を有する。このため、手で横方向に簡単に引き裂くことができるので、内容物の開封も容易に行うことができる。
【００５７】
たとえば、悪臭物封止袋に収納された大便や生ゴミは結び目をほどくことなく、袋を引き裂いて、水洗トイレやディスポーサーに流すことができる。本発明の悪臭物封止袋は、まっすぐに切れ、引き裂いたときにひげもでない上に、爪で簡単に引き裂くことができる。
悪臭物封止袋の製造方法
本発明の悪臭物封止袋は上記中間層と外層・内層、必要に応じて接着性樹脂層を有する。この悪臭物封止袋は、これら各層を順に積層して製造してもよいし、各層を構成する原料を共押出して製造してもよい。これらのうち、共押出インフレーション法が好ましく、特に水冷式の共押出インフレーション装置を使用すること得られたものが好ましい。水冷式の共押出インフレーション法により製造された悪臭物封止袋は、より優れた柔軟性を示すため、悪臭物封止袋に好適に使用できる。
【００５８】
こうして成形された、フィルムを袋状に成形する。このとき、筒状に成形したフィルムの底部を溶着シールして袋状に成形してもよいし、２枚のフィルムを重ね合わせてその３辺を溶着シールして袋状に成形してもよいが、前者が好ましく用いられる。
【００５９】
本発明に係る悪臭物封止袋は、悪臭物などを内部に収納する際に、結んで使用される。結ぶ際に音も小さく、結びやすく、また結び目の密閉性が高い。このため、一度収納した悪臭物の臭いがもれ出ることもないので、周囲の人々の不快感を低減することができる。
【００６０】
本発明に係る悪臭物の廃棄方法は、前記悪臭物封止袋内部に、悪臭物を収納し、封止袋の溶着されていない開口部を結び合わせて、内容物を封止する。本発明によれば、結び目がほどけ難い上に、結ぶ際や、悪臭物を収容する際に発生する音も少ないので、一度収納した悪臭物の臭いがもれ出ることもなく、周囲の人々の不快感を低減することができる。また、結ぶときの音も小さいので、夜間や大人数のいる環境でも、他人に気付かれずに悪臭物を封止できる。
［実施例］
以下、本発明を実施例により説明するが、本発明は、この実施例により何ら限定されるものではない。
【００６１】
また、実施例および比較例で得られた悪臭物封止袋の悪臭遮断性評価方法、結び目評価方法、および、発生音量を以下に示す。
＜便臭遮断性＞
官能テスト
方法： 袋にうんち入りおむつを入れて放置。経過時間毎に、袋に鼻を近づけて臭い漏れ度合を3段階で評価（評価：臭いなし…○、やや臭う…△、臭う…×）する。
評価基準： 「×…臭う」と評価した経過時間で、点数を付け、13人の平均を取った。
（評価：30分…-3点、1日…-1点、5日…+1点、6日以上…+3点）
＜結びやすさ（柔軟性）＞
ヤング率
方法： フィルムのヤング率を測定。（測定方法：JIS K7126）
漏れ評価
方法： 袋の中に、浸透液（エージレスチェック）を充填した後、袋の口を結び、結び目を下にして吊す。経過時間毎に結び目からの液漏れの有無を確認する。
評価基準： 液漏れが確認された時間で評価する。
官能テスト
袋を結んで、結びやすさを評価した。実施例1のフィルムを基準として、結びやすさを3段階評価にて、点数を付け、10人の平均を取った。（評価：実施例1と比較して結びやすい…3点、実施例1と比較して同等に結びやすい…2点、結びにくい…1点）
＜強度＞
ゲルボフレックステスト
方法： フィルムを屈曲させて、ピンホール発生数を確認した。（測定方法：MIL-B-131C、測定条件：23℃,2000回or500回）
＜音＞
騒音測定
方法： 袋を片手でにぎり、2回/秒のペースで揉み、騒音計にて5秒間測定を行った最大値を3回測定して平均する。（測定器：リオン製精密騒音計  N評価基準）
50dBと最大値との差を求め、20で除して数値化して、以下の5段階評価にて点数を付ける。（比率：2以下…5点、2〜3…4点、3〜4…3点、4〜5…2点、5以上…1点
なお、50dBは静かな事務所であり、騒々しい事務所や騒々しい街頭は1点程度となる。
［実施例１］
５種５層の共押出水冷インフレーション装置を用いて、第１層がメタロセン触媒を用いて重合した直鎖状低密度ポリエチレン（ＬＬＤＰＥ、密度：０．９１５ｇ／ｃｍ3）、第２層が接着性樹脂（マレイン酸変性PE）、第３層が非晶性ポリアミド、第４層が接着性樹脂（マレイン酸変性PE）、第５層がポリエチレン（PE、密度：0.924ｇ／ｃｍ3）からなる、総膜厚２０μｍの悪臭物封止袋を得た。なお、最外層から順に、第１層、第２層、第３層、第４層、第５層とする。第3層が中間層に相当し、かかる中間層の厚みは１μｍであり、内外層を構成するポリエチレン層に、アンチブロッキング剤として、ゼオライトが、第1層に28000ppm、第5層に18000ppm含まれている。
【００６２】
実施例１には、帯電防止剤が、第1層と第5層に4000ppm含まれている。
なお作製した袋の大きさは、38×22cmとした。
【００６３】
表１にこの悪臭物封止袋の層構成および悪臭物遮断性能、柔軟性、強度および音の評価結果を、あわせて示す。
［実施例２］
実施例１において、アンチブロッキング剤の量を、第1層に4000ppm、第5層に11500ppmとした以外は実施例１と同様に、悪臭物封止袋を作製し、評価した。
【００６４】
この悪臭物封止袋の層構成および悪臭物遮断性能、結びやすさ、強度、音の評価結果を表１に示す。
［実施例３］
第3層の厚さを4μｍとした以外は、実施例２と同様にして、悪臭物封止袋を作製し、評価した。
［比較例１］
第１層および第５層に、ＬＬＤＰＥの代わりに、低密度ポリエチレン（ＬＤＰＥ）を使用した以外は、実施例２と同様にして、悪臭物封止袋を作製し、評価した。
［比較例２］
中間層の厚さを0.5μｍとした以外は、実施例２と同様にして、悪臭物封止袋を作製し、評価した。
［比較例３］
中間層の厚さを３μｍとし、全層の厚さを６０μｍとした以外は、実施例２と同様にして、悪臭物封止袋を作製し、評価した。
［比較例４］
第１層がポリエチレン、第３層に、非晶性ポリアミドの代わりにエチレン−ビニルアルコール共重合体（ＥＶＯＨ、エチレン含量：４４モル％）を用い、アンチブロッキング剤は添加することなく、実施例１と同様にして、第３層の厚さを5μｍ、総厚５０μｍにして、悪臭物封止袋を作製し、評価した。
［比較例５］
第１層がポリブチレンテレフタレート、第３層〜第５層にポリエチレンを使用し、アンチブロッキング剤は添加することなく、実施例１と同様にして、第３層の厚さを3.2μｍ、総厚40μｍにして、悪臭物封止袋を作製し、評価した。
［比較例６］
単層のインフレーション装置を用いて、上記ＰＢＴからなる膜厚２５μｍの悪臭物封止袋を作製し、評価した。
［比較例７〜９］
単層のインフレーション装置を用いて、上記ＰＥからなる膜厚２０μｍの悪臭物封止袋を作製し、評価した。なお、比較例７および８のＰＥには、消臭剤として数％程度含まれている。比較例９には消臭剤は含まれていない。
［参考例］
実施例１において、第３層の非晶性ポリアミドの代わりに、非晶性ポリアミドを８０重量部と６−ＮＹを２０重量部とを混合して、調製された６-ＮＹを２０重量％含有するポリアミド組成物を用い、第３層の厚さを２μｍ、総厚２０μｍにして、悪臭物封止袋を作製し、評価した。参考例には、帯電防止剤は、第1層と第5層に4000ppm含まれている。なお、参考例は、６-ＮＹを多めに含むため、便臭遮断性が少し低いので、参考例とした。
【００６５】
結果を合わせて表１に示す。
【００６６】
【表１】
0006567414.tif 000002
【００６７】
結果を表２に併せて示す。
【００６８】
【表２】
0006567414.tif 000003
帯電防止剤を入れない場合、内層のアンチブロッキング剤の添加量が8,200ppm以上となると、結び目からの漏れ評価で所望のものを得ることができない。また、内層のアンチブロッキング剤を4,000ppm以下にすると、結び目からも漏れは改善されるものの、官能テストが悪くなり、結び難くなる。
【００６９】
このように、内層については、結び易さの点からは、アンチブロッキング剤の添加量を増やした方がよいものの、臭い漏れの観点から添加量を増やす事ができない。
【００７０】
そして、本発明のように、外内層に界面活性剤型の帯電防止剤を添加すると、内層への添加濃度を18,000ppmまで添加しても、結び目からの漏れおよび結び目のほどけ難さの評価で、高い評価を達成することができる。